(57)【要約】【課題】  高い透明性を維持しつつ、高い屈折率を有する、多環芳香族含有（メタ）アクリル系重合体、および、その簡便な製造方法が求められていた。【解決手段】  （メタ）アクリル酸エステル系重合体に、多環芳香族基を分子内に有するアルコールを反応させることにより得られる、多環芳香族含有（メタ）アクリル酸エステル系重合体及びエステル交換触媒存在下で反応させることを特徴とする多環芳香族含有（メタ）アクリル酸エステル系重合体を製造する方法を見出した。【選択図】    なし【特許請求の範囲】
【請求項１】
（メタ）アクリル酸エステル系重合体に、多環芳香族基を分子内に有するアルコールを反応させることにより得られる、多環芳香族含有（メタ）アクリル酸エステル系重合体。
【請求項２】
前記多環芳香族基を分子内に有するアルコールが、アントラセン環、ナフタレン環、フルオレン環から選ばれる少なくとも１種を分子内に有するアルコールであることを特徴とする、請求項１に記載の多環芳香族含有（メタ）アクリル酸エステル系重合体。
【請求項３】
エステル交換触媒存在下で反応させたことを特徴とする、請求項１または２の何れか１項に記載の多環芳香族含有（メタ）アクリル酸エステル系重合体。
【請求項４】
前記エステル交換触媒が、ルイス酸、プロトン酸から選ばれる少なくとも１種であることを特徴とする請求項３に記載の多環芳香族含有（メタ）アクリル酸エステル系重合体。
【請求項５】
前記ルイス酸が、スズ系化合物、イットリビウム系化合物、スカンジウム系化合物、バナジウム系化合物、チタン系化合物、ジルコニウム系化合物、ハフニウム系化合物から選ばれる少なくとも１種であることを特徴とする請求項４に記載の多環芳香族含有（メタ）アクリル酸エステル系重合体。
【請求項６】
前記ルイス酸が、トリフルオロメタンスルホン酸塩であることを特徴とする請求項４または５に記載の多環芳香族含有（メタ）アクリル酸エステル系重合体。
【請求項７】
前記トリフルオロメタンスルホン酸塩がトリフルオロメタンスルホン酸スズ、トリフルオロメタンスルホン酸イッテルビウム又はトリフルオロメタンスルホン酸スカンジウムから選ばれる少なくとも1種であることを特徴とする請求項６に記載の多環芳香族含有（メタ）アクリル酸エステル系重合体。
【請求項８】
（メタ）アクリル酸エステル系重合体に、多環芳香族基を分子内に有するアルコールを反応させることを特徴とする、多環芳香族含有（メタ）アクリル酸エステル系重合体の製造方法。
【請求項９】
前記多環芳香族基を分子内に有するアルコールが、アントラセン環、ナフタレン環、フルオレン環から選ばれる少なくとも１種を分子内に有するアルコールであることを特徴とする、請求項８に記載の多環芳香族含有（メタ）アクリル酸エステル系重合体の製造方法。
【請求項１０】
エステル交換触媒存在下で反応させることを特徴とする、請求項８または９の何れか１項に記載の多環芳香族含有（メタ）アクリル酸エステル系重合体の製造方法。
【請求項１１】
前記エステル交換触媒が、ルイス酸、プロトン酸から選ばれる少なくとも１種であることを特徴とする請求項１０に記載の多環芳香族含有（メタ）アクリル酸エステル系重合体の製造方法。
【請求項１２】
前記ルイス酸が、スズ系化合物、イットリビウム系化合物、スカンジウム系化合物、バナジウム系化合物、チタン系化合物、ジルコニウム系化合物、ハフニウム系化合物から選ばれる少なくとも１種であることを特徴とする請求項１１に記載の多環芳香族含有（メタ）アクリル酸エステル系重合体の製造方法。
【請求項１３】
前記ルイス酸が、トリフルオロメタンスルホン酸塩であることを特徴とする請求項１１または１２に記載の多環芳香族含有（メタ）アクリル酸エステル系重合体の製造方法。
【請求項１４】
前記トリフルオロメタンスルホン酸塩がトリフルオロメタンスルホン酸スズ、トリフルオロメタンスルホン酸イッテルビウム又はトリフルオロメタンスルホン酸スカンジウムから選ばれる少なくとも1種であることを特徴とする請求項１３に記載の多環芳香族含有（メタ）アクリル酸エステル系重合体の製造方法。
【発明の詳細な説明】
【技術分野】
【０００１】
本発明は、透明性に優れ、高い屈折率を有する重合体、およびその製造方法に関する。
【背景技術】
【０００２】
ポリメタクリル酸メチルをはじめとする（メタ）アクリル系樹脂は、その透明性を活かして光学材料等として多岐に利用されている。ところが、高屈折率を要求される用途では使用できず、更に高い屈折率を有する材料が求められていた。
【０００３】
一方、多環芳香族の一種であるフルオレン環を有する重合性化合物が知られていた（特許文献１参照）。尚、その製造法としては、まずフルオレン環を有する化合物を（メタ）アクリル酸と反応させてアクリル系モノマーを得た後、重合設備を用いて重合する方法であり、製造プロセスとしては煩雑であった。
【特許文献１】特開平７−１３１３５号公報
【発明の開示】
【発明が解決しようとする課題】
【０００４】
本発明は、透明性と、高い屈折率を併せ持つ重合体を提供すること、および、その簡便な製造方法を提供することを目的とする。
【課題を解決するための手段】
【０００５】
本発明者は、上記課題を鑑み鋭意検討した結果、（メタ）アクリル酸エステル系重合体に、多環芳香族基を分子内に有するアルコールを反応させることにより得られる、多環芳香族含有（メタ）アクリル酸エステル系重合体を提供した。
【０００６】
また、前記多環芳香族基を分子内に有するアルコールが、アントラセン環、ナフタレン環、フルオレン環から選ばれる少なくとも１種を分子内に有するアルコールであることを特徴とする、前記多環芳香族含有（メタ）アクリル酸エステル系重合体を提供した。
【０００７】
また、エステル交換触媒存在下で反応させたことを特徴とする、前記多環芳香族含有（メタ）アクリル酸エステル系重合体を提供した。
【０００８】
また、前記エステル交換触媒が、ルイス酸、プロトン酸から選ばれる少なくとも１種であることを特徴とする前記多環芳香族含有（メタ）アクリル酸エステル系重合体を提供した。
【０００９】
また、前記ルイス酸が、スズ系化合物、イットリビウム系化合物、スカンジウム系化合物、バナジウム系化合物、チタン系化合物、ジルコニウム系化合物、ハフニウム系化合物から選ばれる少なくとも１種であることを特徴とする前記多環芳香族含有（メタ）アクリル酸エステル系重合体を提供した。
【００１０】
また、前記ルイス酸が、トリフルオロメタンスルホン酸塩であることを特徴とする請求項４または５に記載の多環芳香族含有（メタ）アクリル酸エステル系重合体を提供した。
【００１１】
また、前記トリフルオロメタンスルホン酸塩がトリフルオロメタンスルホン酸スズ、トリフルオロメタンスルホン酸イッテルビウム又はトリフルオロメタンスルホン酸スカンジウムから選ばれる少なくとも1種であることを特徴とする前記多環芳香族含有（メタ）アクリル酸エステル系重合体を提供した。
【００１２】
これらによれば、高い透明性を維持しつつ、高い屈折率を有する樹脂を提供することが可能となる。
【００１３】
また、（メタ）アクリル酸エステル系重合体に、多環芳香族基を分子内に有するアルコールを反応させることを特徴とする、多環芳香族含有（メタ）アクリル酸エステル系重合体の製造方法を提供した。
【００１４】
また、前記多環芳香族基を分子内に有するアルコールが、アントラセン環、ナフタレン環、フルオレン環から選ばれる少なくとも１種を分子内に有するアルコールであることを特徴とする、前記多環芳香族含有（メタ）アクリル酸エステル系重合体の製造方法を提供した。
【００１５】
また、エステル交換触媒存在下で反応させることを特徴とする前記多環芳香族含有（メタ）アクリル酸エステル系重合体の製造方法を提供した。
【００１６】
また、前記エステル交換触媒が、ルイス酸、プロトン酸から選ばれる少なくとも１種であることを特徴とする前記多環芳香族含有（メタ）アクリル酸エステル系重合体の製造方法を提供した。
【００１７】
また、前記ルイス酸が、スズ系化合物、イットリビウム系化合物、スカンジウム系化合物、バナジウム系化合物、チタン系化合物、ジルコニウム系化合物、ハフニウム系化合物から選ばれる少なくとも１種であることを特徴とする前記多環芳香族含有（メタ）アクリル酸エステル系重合体の製造方法を提供した。
【００１８】
また、前記ルイス酸が、トリフルオロメタンスルホン酸塩であることを特徴とする多環芳香族含有（メタ）アクリル酸エステル系重合体の製造方法を提供した。
【００１９】
また、前記トリフルオロメタンスルホン酸塩がトリフルオロメタンスルホン酸スズ、トリフルオロメタンスルホン酸イッテルビウム又はトリフルオロメタンスルホン酸スカンジウムから選ばれる少なくとも1種であることを特徴とする多環芳香族含有（メタ）アクリル酸エステル系重合体の製造方法を提供した。
【００２０】
これによれば、多環芳香族含有（メタ）アクリル酸エステル系重合体を簡便に製造することが可能となる。
【発明の効果】
【００２１】
本発明の多環芳香族含有（メタ）アクリル酸エステル系重合体は、透明性と高い屈折率を有しており、各種光学材料として使用することができる。また、本発明の製造方法によれば、特殊な単量体を準備したり、特殊な重合を行うことなしに、多環芳香族含有（メタ）アクリル酸エステル系重合体を製造することが可能となる。
【発明を実施するための最良の形態】
【００２２】
本発明は、（メタ）アクリル酸エステル系重合体に、多環芳香族基を分子内に有するアルコールを反応させることにより得られる、多環芳香族含有（メタ）アクリル酸エステル系重合体に関するものである。
【００２３】
本発明の（メタ）アクリル酸エステル系重合体としては、特に限定はないが、例えば、（メタ）アクリル酸メチル、（メタ）アクリル酸エチル、（メタ）アクリル酸ブチル、（メタ）アクリル酸イソブチル、（メタ）アクリル酸ｔ−ブチル、（メタ）アクリル酸ベンジル、（メタ）アクリル酸シクロヘキシルなどの（メタ）アクリル酸エステル系単量体からなる重合体、及びこれらの共重合体が挙げられる。これらの中で、反応性の観点ならびにコストから考えると、メタクリル酸メチル重合体及びメタクリル酸メチルを含む共重合体が好ましい。
【００２４】
また、（メタ）アクリル酸、スチレンやα−メチルスチレン、無水マレイン酸などの、（メタ）アクリル酸エステル系モノマーと共重合可能な単量体が共重合されていても構わない。
【００２５】
本発明の多環芳香族基とは、芳香環が２個以上繋がっている芳香族基であり、例えばアセナフタレン環、アセナフチレン環、アントラセン環、ベンズアントラセン環、フルオランセン環、フルオレン環、ナフタセン環、ナフタレン環、ペンタセン環、ペリレン環、フェナンスレン環、ピレン環、トリフェニレン環を有する基等を例示することができる。この中において、（メタ）アクリル酸エステル系重合体との反応性向上の観点から、アントラセン環、ナフタレン環、フルオレン環が好ましい。また、多環芳香族基は置換基を有していてもよい。
【００２６】
本発明で使用する多環芳香族基を分子内に有するアルコールは、多環芳香族基に対し、その水酸基がどの様な位置に配置されていても構わない。例えばメチレン基、メチン基、４級炭素を介して水酸基が結合している等、各種構造が可能であるが、反応のし易さから考えると、メチレン基を介して水酸基が結合しているアルコールが好ましい。例えば、９−フルオレンメタノール、９−フルオレンエタノール、１−ナフタレンメタノール、１−ナフタレンエタノール、９−アントラセンメタノール等を例示することができる。
【００２７】
本発明では、（メタ）アクリル酸エステル系重合体に、多環芳香族基を分子内に有するアルコールを反応させる際に、エステル交換触媒の存在下で行うことが好ましい。ここでエステル交換触媒とは、本発明の反応のような、エステル基の置換基を変換させるエステル交換反応の反応速度を促進するものである。
【００２８】
本発明では、一般的に使用されているエステル交換触媒がいずれも使用可能であり、例えばアルカリ金属炭酸塩やアルカリ金属重炭酸塩、アルカリ土類金属炭酸塩、アルカリ土類金属重炭酸塩、アルカリ金属水酸化物、アルカリ土類金属水酸化物、ルイス酸、プロトン酸などが例示される。
【００２９】
ここでアルカリ金属炭酸塩としては、炭酸リチウム、炭酸カリウム、炭酸ナトリウム、炭酸ルビジウム、炭酸セシウム、炭酸フランシウム等が挙げられるが、特に炭酸カリウムと炭酸セシウムが好ましい。
【００３０】
また、アルカリ土類金属炭酸塩としては、炭酸マグネシウム、炭酸カルシウム、炭酸ストロンチウム、炭酸バリウム等が挙げられるが、特に炭酸マグネシウムと炭酸カルシウムが好ましい。
【００３１】
また、アルカリ金属重炭酸塩としては、重炭酸リチウム、重炭酸カリウム、重炭酸ナトリウム、重炭酸ルビジウム、重炭酸セシウム、重炭酸フランシウム等が挙げられるが、特に重炭酸カリウムが好ましい。
【００３２】
また、ルイス酸としては、電子対を受容できる各種化合物が使用可能であるが、具体的にはスズ系化合物、亜鉛系化合物、イッテルビウム系化合物、スカンジウム系化合物、チタン系化合物、バナジウム系化合物、ジルコニウム系化合物、ハフニウム系化合物、マンガン系化合物、ニッケル系化合物、サマリウム系化合物、カドミウム系化合物、コバルト系化合物、アルミニウム系化合物、インジウム系化合物、ランタン系化合物等の電子対受容可能な金属化合物が挙げられ、特にチタン系化合物、バナジウム系化合物、ジルコニウム系化合物、ハフニウム系化合物が好ましい。
【００３３】
尚、チタン系化合物の中では、四塩化チタン、三塩化チタン、チタンテトラメトキシド、チタンテトライソプロポキシド、チタンｎ−テトラブトキシド、チタンジクロロジイソプロポキシドがより好ましい。
【００３４】
また、バナジウム系化合物の中では、４価のバナジウム系化合物がより好ましく、その中でもバナジルクロライド（ＶＯＣｌ2）、バナジルアセチルアセトナート（ＶＯ（ａｃａｃ）2）、バナジルトリフレート（ＶＯ（ＳＯ3ＣＦ3）2）が特に好ましい。
【００３５】
また、ジルコニウム系化合物の中では、塩化ジルコニウム、アセチルアセトナートジルコニウム、ジルコニウムｎ−ブトキシド、ジルコニウムｔ−ブトキシド、ジルコニウムｎ−プロポキシド、ジルコニウムイソプロポキシド、ジルコニウムエトキシド、炭酸ジルコニウムが好ましい。
【００３６】
また、ハフニウム化合物の中では塩化ハフニウム、ハフニウムテトラｔ−ブトキシド、アセチルアセトナートハフニウムが好ましい。
【００３７】
また、ルイス酸触媒の中でも炭酸ジルコニウム、炭酸スカンジウム等の炭酸塩の形となっているもの、トリフルオロメタンスルホン酸スカンジウム、トリフルオロメタンスルホン酸イッテルビウム、トリフルオロメタンスルホン酸スズ、トリフルオロメタンスルホン酸インジウム、トリフルオロメタンスルホン酸ハフニウム、トリフルオロメタンスルホン酸ランタン等のトリフルオロメタンスルホン酸塩又はアルキルスルホン酸塩の形になっているものも好適に使用可能である。
【００３８】
また、プロトン酸としては、Ｈ+を放出可能な各種物質が使用可能であるが、具体的には塩化水素、硫化水素、硫酸、酢酸、ｐ−トルエンスルホン酸、トリフルオロメタンスルホン酸などが例示できる。
【００３９】
また、用いるエステル交換触媒は単独で使用しても、複数種を混合して使用しても、エステル交換反応が進行する限り、どちらでも構わない。
【００４０】
本発明における多環芳香族基を分子内に有するアルコールの添加量は実質的にエステル交換反応が進行する限りどのような範囲でも可能であるが、（メタ）アクリル酸エステル系重合体中におけるエステル基のモル数（Ａ）に対する多環芳香族基を分子内に有するアルコールのモル数（Ｂ）の比｛（Ｂ）／（Ａ）｝とした場合、通常０．０１〜２．０の範囲が好ましく、０．０２〜１．５の範囲がより好ましい。
【００４１】
本発明におけるエステル交換触媒の添加量は実質的にエステル交換反応が進行する限りどのような範囲でも可能であるが、（メタ）アクリル酸エステル系重合体中におけるエステル基のモル数（Ａ）に対するエステル交換触媒のモル数（Ｃ）の比｛（Ｃ）／（Ａ）｝とした場合、通常０．０００１〜１．０の範囲が好ましく、０．００１〜０．５の範囲がより好ましい。
【００４２】
本発明では、（メタ）アクリル酸エステル系重合体に、多環芳香族基を分子内に有するアルコールを反応させる際に、この反応に対し不活性な溶媒中で反応させることが好ましい。
【００４３】
また、溶媒中で（メタ）アクリル酸エステル系重合体に、多環芳香族基を分子内に有するアルコールを反応させる際には、溶解した溶液を加熱、攪拌でき、多環芳香族基を分子内に有するアルコールを添加できる容器内で行うことが好ましい。尚、使用する原料にもよるが、圧力容器内で行っても、常圧下でガラス容器等の中で行っても良い。一方、反応副生成物のアルコールを取り除くことにより反応の進行が促進される場合が多く、場合によっては、反応副生成物を系外に除外する器具や装置を用いても構わないし、副生成物のみ吸収するようなモレキュラーシーブ等の吸収剤や副生成物のみと反応するような反応剤を使用して反応系から除外しても構わない。
【００４４】
尚、用いる非反応性溶媒の沸点が非常に低い場合、エステル交換反応は高温での反応が必要な場合が多いため、圧力容器内で行うことが好ましい。
【００４５】
また、非反応性溶媒としては（メタ）アクリル酸エステル系重合体を溶解させるものであることが好ましく、更に反応生成物である多環芳香族含有（メタ）アクリル酸エステル系重合体も溶解できる溶媒が好ましい。例えば、ベンゼン、トルエン、キシレン、クロロベンゼン、ジクロロベンゼン、テトラヒドロフラン、１，４−ジオキサン等の溶媒を例示することができる。
【００４６】
反応を行う際の、非反応性溶媒に対する（メタ）アクリル酸エステル系重合体の濃度は、高い方が製造コストの面からは好ましく、固形分濃度として５〜８０％、特に１０〜７０％が好ましい。
【００４７】
（メタ）アクリル酸エステル系重合体に、多環芳香族基を分子内に有するアルコールを反応させて本発明の多環芳香族含有（メタ）アクリル酸エステル系重合体を形成した場合、この系に同時に含まれる、エステル交換触媒、未反応の多環芳香族基を分子内に有するアルコール、及び反応副生成物のアルコール等は、分離することが好ましい。具体的には、濾過、溶剤による抽出、脱揮等の精製処理等の各種方法を利用することができる。
【００４８】
本発明の多環芳香族含有（メタ）アクリル酸エステル系重合体を含有してなる成形品は高屈折率を有し、成形性も優れている。更には、高透明性、高弾性率、高耐溶剤性、高熱安定性、高耐候性であり、カメラ、フィルム一体型カメラ、ビデオカメラ等の各種撮像装置、ＣＤやＤＶＤ等の光ピックアップ装置、プロジェクター、複写機及びプリンター等のＯＡ機器といった光学機器等に使用されるレンズに好適に使用可能である。また、自動車のテールランプレンズやインナーレンズ、眼鏡やコンタクトレンズ、内視境用レンズ、照明用レンズ等にも使用可能である。
【実施例】
【００４９】
本発明を実施例に基づき更に詳細に説明するが、本発明はこれらの実施例のみに限定されるものではない。なお、以下の実施例および比較例で測定した物性の各測定方法は次の通りである。
【００５０】
（１）反応率の決定
作成した反応生成物を、1Ｈ−ＮＭＲ（Ｖａｒｉａｎ  Ｇｅｍｉｎｉ−３００ＭＨｚ）を使用して分析し、３．５〜３．７ｐｐｍ付近に検出されるポリメチルメタクリレートのＯＣＨ3基の積分値を３で割った値を（Ｄ）、７．０〜８．５ｐｐｍ付近に検出される反応生成物である多環芳香族含有（メタ）アクリル酸エステル系重合体の多環芳香族基に由来する積分値を多環芳香族上のプロトン数で割った値を（Ｅ）とした時の、（Ｅ）／｛（Ｄ）＋（Ｅ）｝値を反応率とした。
【００５１】
（２）ガラス転移温度（Ｔｇ）
示差走査熱量計（ＤＳＣ、（株）島津製作所製ＤＳＣ−５０型）を使用し、生成物１０ｍｇを、窒素雰囲気下、２０℃／ｍｉｎで昇温し、得られた結果から、中点法を用いてガラス転移温度（Ｔｇ）を決定した。
【００５２】
（３）屈折率（ｎｄ）
生成物を塩化メチレンに溶解させ、キャスティング法により膜厚５０μｍのフィルムを作製し、アッベ屈折率計（アタゴ社製、３Ｔ）にて屈折率（ｎｄ）を測定した。
【００５３】
（実施例１）
耐圧１０ＭＰａの５０ｍＬのオートクレーブ（耐圧硝子工業製）に、（メタ）アクリル酸エステル系重合体として市販のポリメチルメタクリレート（住友化学製スミペックスＬＧ）１．０ｇ、多環芳香族基を分子内に有するアルコールとして９−フルオレンメタノールを１．９６ｇ、非反応性溶剤としてトルエンを２５ｍｌ、エステル交換触媒として四塩化チタンを１９０ｍｇ入れ、反応温度２００℃、反応時間９時間にて反応させた。放冷後、反応混合物をヘキサンに滴下して再沈澱させ、濾過／乾燥して生成物を回収した。得られた多環芳香族含有（メタ）アクリル酸エステル系重合体の反応率は１５％と算出され、ガラス転位温度は１１０℃、屈折率は１．５２であった（表１に特性をまとめた）。参考として、生成物の1Ｈ−ＮＭＲスペクトルを図１に示した。
【００５４】
【表１】
2006312709.tif 000002
【００５５】
（実施例２〜４）
多環芳香族基を分子内に有するアルコール及びエステル交換触媒として表１に記載したものを使用した以外は実施例１と同様に行った。得られた多環芳香族含有（メタ）アクリル酸エステル系重合体の反応率、ガラス転移温度、屈折率を表１にまとめた。
【００５６】
（実施例５〜６）
反応時間を３時間とし、エステル交換触媒として表１に記載したものを使用した以外は実施例１と同様に行った。得られた多環芳香族含有（メタ）アクリル酸エステル系重合体の反応率、ガラス転移温度、屈折率を表１にまとめた。
【００５７】
（実施例７〜８）
反応温度を１５０℃とし、非反応性溶剤としてｏ−ジクロロベンゼン、（メタ）アクリル酸エステル系重合体としてより分子量の高い市販のポリメチルメタクリレート（住友化学製スミペックスMM）を用い、エステル交換触媒の濃度を表１に記載した値とした以外は実施例５と同様に行った。得られた多環芳香族含有（メタ）アクリル酸エステル系重合体の反応率、ガラス転移温度を表１にまとめた。
【００５８】
（実施例９〜１０）
多環芳香族基を分子内に有するアルコールの添加量を表１に記載された量とした以外は実施例７と同様に行った。得られた多環芳香族含有（メタ）アクリル酸エステル系重合体の反応率、ガラス転移温度を表１にまとめた。
【００５９】
（実施例１１）
（メタ）アクリル酸エステル系重合体として、下記製造例のメタクリル系樹脂組成物（Ｃ）のペレットを使用した以外は、実施例９と同様に行った。得られた多環芳香族含有（メタ）アクリル酸エステル系重合体の反応率、ガラス転移温度、屈折率を表１にまとめた。
【００６０】
（製造例）メタクリル系樹脂組成物（Ｃ）の製造
攪拌機付き８Ｌ重合装置に、以下の物質を仕込んだ。
【００６１】
脱イオン水                                          ２００部
ジオクチルスルフォコハク酸ナトリウム              ０．２５部
ソディウムホルムアルデヒドスルフォキシレート      ０．１５部
エチレンジアミン四酢酸−２−ナトリウム          ０．００５部
硫酸第一鉄                                    ０．００１５部
重合機内を窒素ガスで充分に置換し実質的に酸素のない状態とした後、内温を６０℃にし、アクリル酸エステル系架橋弾性体粒子（Ｂ）の原料となる単量体混合物（ＢＡ９０％およびＭＭＡ１０％からなる単量体混合物１００部に対し、ＡｌＭＡ２．５部およびＣＨＰ０．１部を添加した単量体混合物）２０部を１０部／時間の割合で連続的に添加し、添加終了後、さらに０．５時間重合を継続し、アクリル酸エステル系架橋弾性体粒子（Ｂ）を得た。重合転化率は９９．５％であり、平均粒子径は８００Åであった。その後、ジオクチルスルフォコハク酸ナトリウム０．３部を仕込んだ後、内温を６０℃にし、メタクリル酸エステル系重合体（Ａ）の原料となる単量体混合物（Ｓｔ１０％、ＭＭＡ９０％からなる単量体混合物１００部に対し、ｔＤＭ０．２５部およびＣＨＰ０．４部を添加した単量体混合物）８０部を１０部／時間の割合で連続的に添加し、さらに１時間重合を継続し、メタクリル系樹脂組成物（Ｃ）を得た。重合転化率は９９．０％であった。得られたラテックスを塩化カルシウムで塩析、凝固し、水洗、乾燥してメタクリル系樹脂組成物（Ｃ）の樹脂粉末を得た。さらに、４０ミリφベント付き単軸押出機を用いてシリンダ温度を２４０℃に設定して溶融混練を行い、ペレット化されたメタクリル系樹脂組成物（Ｃ）を得た。
【００６２】
（実施例１２）
多環芳香族基を分子内に有するアルコールとして表１に記載したものを使用した以外は実施例７と同様に行った。得られた多環芳香族含有（メタ）アクリル酸エステル系重合体の反応率、ガラス転移温度を表１にまとめた。
【００６３】
（比較例１）
ポリメチルメタクリレート（住友化学製スミペックスＬＧ）のガラス転移温度ならびに屈折率を評価したところ、ガラス転移温度は１０５℃、屈折率は１．４９であった。
【００６４】
（比較例２）
多環芳香族基を分子内に有するアルコールの代わりに多環芳香族基を分子内に有さないアルコールとして１−オクタノールを使用し、エステル交換触媒として四塩化チタンを使用し、実施例１と同様の反応を行った。反応率は１５％と算出され、得られた生成物のガラス転移温度は９５℃、屈折率は１．４８であった。
【図面の簡単な説明】
【００６５】
【図１】生成物の1Ｈ−ＮＭＲスペクトル図
【図１】
2006312709.tif 000003